СУХАЯ СТРОИТЕЛЬНАЯ КОМПОЗИЦИЯ, ПРИГОДНАЯ ДЛЯ НАБРАСЫВАНИЯ МОКРЫМ СПОСОБОМ ПРИ ПОМОЩИ ШНЕКОВОГО НАСОСА И СОДЕРЖАЩАЯ ВЯЖУЩЕЕ И НАПОЛНИТЕЛЬ, ПОЛУЧЕННЫЙ ИЗ БИОЛОГИЧЕСКОГО СЫРЬЯ, ПРИГОТОВЛЕНИЕ И ПРИМЕНЕНИЕ ТАКОЙ КОМПОЗИЦИИ

1. Композиция сухого строительного раствора, пригодного для набрасывания мокрым способом, более конкретно, с помощью шнекового насоса, позволяющая получить изоляционный строительный раствор, характеризующаяся тем, что
(i). композиция содержит
-A- по меньшей мере одно вяжущее, которое включает:
-Al- по меньшей мере одно первичное вяжущее, содержащее известь и/или по меньшей мере один источник глинозема и/или по меньшей мере один источник сульфата кальция, предпочтительно по меньшей мере один источник глинозема;
-A2- по меньшей мере одну водоудерживающую добавку;
-A3- предпочтительно по меньшей мере одно поверхностно-активное вещество;
3
-B- по меньшей мере один наполнитель, полученный из биологического сырья растительного происхождения на основе стеблей подсолнечника и/или стеблей кукурузы и/или стеблей рапса, кажущаяся плотность (КП) которого в кг/м ниже 110; предпочтительно составляет от 10 до 80;
причем отношение B/A, т.е. объем сухого наполнителя B в литрах / масса сухого вяжущего A в кг, составляет в порядке возрастания по предпочтительности от 2 до 9; от 2,5 до 8; от 4 до 7,9; от 4,6 до 7,5 л/кг;
(ii) композиция предназначена для затворения жидкостью, предпочтительно водой, при массовом отношении воды к A, составляющем от 0,8 до 5, предпочтительно от 1 до 4, и более предпочтительно от 1,5 до 3,5;
(iii) композиция после затворения подходит для перекачивания шнековым насосом согласно описанию в испытании T1.
2. Композиция по п. 1 характеризующаяся после затворения жидкостью, предпочтительно водой, при массовом отношении воды к A, составляющем от 0,8 до 5, временем схватывания, измеренным методом Ml, составляющим от 1 до 24 часов, предпочтительно от 1 до 8 часов.
3. Композиция по п. 1 или 2, характеризующаяся тем, что первичное вяжущее Al содержит известь и по меньшей мере один источник глинозема.
4. Композиция по любому из пп. 1-3, характеризующаяся тем, что водоудерживающая добавка -A2- обладает способностью удерживать воду выше или равной, в порядке возрастания по предпочтительности, 50, 60, 70, 80, 90%, при проведении измерений удерживания методом M2, причем эту водоудерживающую добавку предпочтительно выбирают из полисахаридов и еще более предпочтительно из группы, включающей, или, что еще более предпочтительно, состоящей из, эфиров целлюлозы или крахмала и их смесей; метилцеллюлоз, гидроксиэтилцеллюлоз, гидроксипропилцеллюлоз, метилгидроксипропилцеллюлоз, метилгидроксиэтилцеллюлоз и их смесей; эфиров гуара, модифицированных или немодифицированных, и их смесей; или смеси этих разных веществ.
5. Композиция по любому из пп. 1-4, характеризующаяся тем, что она содержит по меньшей мере одно вторичное вяжущее -A4-, отличное от вяжущего -A1-, выбранное из портландцементов, природных быстросхватывающихся цементов и шлаков, геополимерных цементов, природных пуццоланов, силикатов натрия, силикатов калия, силикатов лития, органических вяжущих или их смесей.
6. Композиция по любому из пп. 1-5, характеризующаяся тем, что наполнитель -B-, полученный из биологического сырья, содержит частицы сердцевины подсолнечника и/или кукурузы и/или рапса.
7. Вяжущее -A-, предназначенное более конкретно для композиции по любому из пп. 1-6, характеризующаяся тем, что оно содержит, в % вес/вес в сухом состоянии и в порядке возрастания по предпочтительности:
-A1- первичное вяжущее: [5 - 95]; [10 - 85]; [15 - 75];
в котором:
известь: [10 - 95]; [20 - 70]; [30 - 60];
источник глинозема и/или источник сульфата кальция: [l - 90]; [5 - 30]; [7 - 15];
-A2- водоудерживающую добавку: [0,1 - 5]; [0,5 - 3]; [0,8 - 2];
-A3- поверхностно-активное вещество: [0,01 - 1]; [0,05 - 0,5];
-A4- вторичное вяжущее: [0 - 85]; [5 - 50]; [7 - 15];
-A5- минеральный смазывающий наполнитель, имеющий гранулометрический состав (d90) менее 100 мкм: [0 - 40]; [0 - 30]; [0 - 20];
-A6- минеральный расширяющий наполнитель, имеющий гранулометрический состав (d90) более или равный 100 мкм: [0 - 40]; [0 - 35]; [0 - 30];
-A7- гидрофобную добавку: [0 - 1,5]; [0 - 1]; [0 - 0,5];
-A8- добавку, замедляющую схватывание: [0 -3]; [0 - 2]; [0 - 1];
-A9- добавку, ускоряющую схватывание: [0 - 3]; [0 - 2]; [0 - 1];
-A10- загущающую добавку: [0 - 2]; [0,1 - 1]; [0,2- 0,8].
8. Набор, содержащий вяжущее -A- по п. 7 и растительный наполнитель -B- как он определен в п. 1 или 6.
9. Влажная композиция, полученная на основе композиции по любому из пп. 1-6, характеризующаяся тем, что она пригодна для перекачивания машиной, оснащенной шнековым насосом с зазором (E) между ротором (18) и статором (20), составляющим от 4 до 30 мм.
10. Затвердевший строительный раствор, полученный на основе влажной композиции по п. 9, характеризующийся тем, что коэффициент теплопроводности л ниже или равен, в Вт/м·К, и в порядке возрастания по предпочтительности 0,15; 0,12; 0,1; 0,08; 0,07.
11. Система наружной теплоизоляции, НТИ, или внутренней теплоизоляции, ВТИ, включающая затвердевший строительный раствор по п. 10 и уложенный слоем (ями) общей толщиной от 2 до 30 см, предпочтительно от 5 до 15 см и покрытый герметизирующим слоем толщиной минимум 10 мм, характеризующаяся тем, что затвердевший строительный раствор содержит известь и по меньшей мере один источник глинозема, и тем, что указанная система соответствует требованиям теста согласно стандарту ETAG004 Европейской организации по технической сертификации (EOTA) для НТИ.
12. Способ нанесения изоляционного строительного раствора, включающий следующие стадии:
1) приготовление смести из жидкости, предпочтительно из воды, и сухой композиции по любому из пп. 1-6, то есть содержащей вяжущее -A- и наполнитель растительного происхождения -B- при массовом отношении вода / вяжущее -A-, в порядке возрастания по предпочтительности:
[вода / A] ≥ 0,8; [вода / A] ≥ 1,0; [вода / A] ≥ 1,5;
0,8 ≤ [вода / A] ≤ 5; 1 ≤ [вода / A] ≤ 4; 1,5 ≤ [вода / A] ≤ 3,5;
2) предпочтительно перекачивание смеси, приготовленной на стадии 1, при помощи шнекового насоса,
3.1) набрасывание смеси, приготовленной на стадии 1,
на вертикальное или наклонное основание, или
для заполнения деревянной или металлической каркасной структуры на месте, или
для выполнения стен в виде сборных элементов;
или
3.2) набрасывание и распределение по горизонтальной плоскости для изготовления покрытия; или
3.3) заливка смеси, приготовленной на стадии 1, в опалубку для изготовления стены, для заполнения пространства между двумя стенками, или в форму для изготовления сборного строительного элемента и более конкретно блоков или стен в виде сборных элементов или панелей.